(57)【要約】【課題】色かぶりが無く、明瞭な発消色及びコントラストを有し、かつ実用上良好な画像安定性を持ち、任意の色調を繰り返して発色・消去可能な、フルカラーの可逆性多色感熱記録媒体を提供する。【解決手段】支持基板１の面方向に、互いに発色色相の異なる可逆性感熱発色組成物を含む、記録層１１〜１３が、支持基板１側から順次、分離・独立して形成されてなり、記録層１１〜１３には、それぞれ異なる波長域の近赤外光を吸収して発熱する、光−熱変換組成物が含有されてなり、少なくとも第２層以降の記録層中の光−熱変換組成物について、具体的に構造の特定を行う。【選択図】  図１
2005153156.tif 000002
【特許請求の範囲】
【請求項１】
支持基板の面方向に、互いに発色色相の異なる可逆性感熱発色組成物を含む、第１〜第ｎの記録層が、前記支持基板側から順次、分離・独立して形成されてなり、
前記第１〜第ｎの記録層には、それぞれ異なる波長域の近赤外光を吸収して発熱する、光−熱変換組成物が含有されてなる可逆性多色記録媒体であって、
少なくとも第２〜第ｎの記録層中の光−熱変換組成物が、下記一般式（１）で示されるシアニン色素を含有していることを特徴とする可逆性多色記録媒体。
【化１】
2005153156.tif 000061
上記一般式（１）中、Ａｒ1、Ａｒ2は、含窒素複素五員環へ縮合する単環式又は多環式の芳香環若しくは複素環を表し、それらの芳香環及び複素環は置換基を有していてもよい。また、互いに同じでも異なっていても良い。
Ｘはハロゲン原子、−Ｏ−Ｒ9、−Ｓ−Ｒ10、−ＳＯ2−Ｒ11、下記一般式（２）、水素原子、あるいは置換基を有していても良い炭化水素基である。
【化２】
2005153156.tif 000062
Ｙ1、Ｙ2は、−Ｏ−、−Ｓ−、−Ｓｅ−、−Ｔｅ−、下記一般式（３）、あるいは（４）であり、互いに同じでも異なっていても良い。
【化３】
2005153156.tif 000063
【化４】
2005153156.tif 000064
但し、Ｒ1、Ｒ2、Ｒ9、Ｒ10、Ｒ11、Ｒ12、Ｒ13、Ｒ14、Ｒ15は置換基を有していても良い炭化水素基あるいは芳香族炭化水素で、互いに同じでも異なっていても良い。
Ｒ3、Ｒ4、Ｒ5、Ｒ6、Ｒ7、Ｒ8、Ｒ16は水素原子あるいは置換基を有していても良い炭化水素基あるいは芳香族炭化水素で、互いに同じでも異なっていても良い。
さらに、Ｒ7とＲ8、Ｒ12とＲ13、またはＲ14、Ｒ15については、互いに結合して、５員環または６員環を形成していても良い。
Ｚ-は対アニオンを示している。但し、Ｒ1〜Ｒ16のいずれかにスルホ基が置換されている場合は、Ｚ-は必要ないものとする。
【請求項２】
支持基板の面方向に、互いに発色色相の異なる可逆性感熱発色組成物を含む、第１〜第ｎの記録層が、前記支持基板側から順次、分離・独立して形成されてなり、
前記第１〜第ｎの記録層は、それぞれ異なる波長域の近赤外光を吸収して発熱する、光−熱変換組成物を含有している可逆性多色記録媒体であって、
少なくとも第２〜第ｎの記録層中の光−熱変換組成物が、下記一般式（５）で表されるシアニン色素を含有していることを特徴とする可逆性多色記録媒体。
【化５】
2005153156.tif 000065
上記一般式（５）中、Ａｒ1、Ａｒ2は、含窒素複素五員環へ縮合する単環式又は多環式の芳香環若しくは複素環を表し、それらの芳香環及び複素環は置換基を有していてもよい。  また、互いに同じでも異なっていても良い。
Ｘはハロゲン原子、−Ｏ−Ｒ9、−Ｓ−Ｒ10、−ＳＯ2−Ｒ11、下記一般式（６）、水素原子、あるいは置換基を有していても良い炭化水素基である。
【化６】
2005153156.tif 000066
Ｙ3、Ｙ4は、−Ｏ−、−Ｓ−、あるいは一般式（７）であり、互いに同じでも異なっていても良い。
【化７】
2005153156.tif 000067
但し、Ｒ1、Ｒ2、Ｒ9、Ｒ10、Ｒ11、Ｒ12、Ｒ13、Ｒ14、Ｒ15は置換基を有していても良い炭化水素基あるいは芳香族炭化水素で、互いに同じでも異なっていても良い。
Ｒ3、Ｒ4、Ｒ5、Ｒ6、Ｒ7、Ｒ8は水素原子あるいは置換基を有していても良い炭化水素基あるいは芳香族炭化水素で、互いに同じでも異なっていても良い。
さらに、Ｒ7とＲ8、Ｒ12とＲ13、またはＲ14、Ｒ15については、互いに結合して、５員環または６員環を形成していても良い。
Ｚ-は対アニオンを示している。但し、Ｒ1〜Ｒ15のいずれかにスルホ基が置換されている場合は、Ｚ-は必要ないものとする。
【請求項３】
支持基板の面方向に、互いに発色色相の異なる可逆性感熱発色組成物を含む、第１〜第ｎの記録層が、前記支持基板側から順次、分離・独立して形成されてなり、
前記第１〜第ｎの記録層は、それぞれ異なる波長域の近赤外光を吸収して発熱する、光−熱変換組成物を含有している可逆性多色記録媒体であって、
少なくとも、第２〜第ｎの記録層中の光−熱変換組成物が、下記一般式（８）で表されるシアニン色素を含有していることを特徴とする可逆性多色記録媒体。
【化８】
2005153156.tif 000068
上記一般式（８）中、Ａｒ1、Ａｒ2は、含窒素複素五員環へ縮合する単環式又は多環式の芳香環若しくは複素環を表し、それらの芳香環及び複素環は置換基を有していてもよい。  また、互いに同じでも異なっていても良い。
Ｘはハロゲン原子、−Ｏ−Ｒ9、−Ｓ−Ｒ10、−ＳＯ2−Ｒ11、下記一般式（９）、水素原子、あるいは置換基を有していても良い炭化水素基である。
【化９】
2005153156.tif 000069
Ｙ5、Ｙ6は、−Ｏ−、−Ｓ−、あるいは一般式（１０）であり、互いに同じでも異なっていても良い。
【化１０】
2005153156.tif 000070
但し、Ｒ1、Ｒ2、Ｒ9、Ｒ10、Ｒ11、Ｒ12、Ｒ13、Ｒ14、Ｒ15は置換基を有していても良い炭化水素基あるいは芳香族炭化水素で、互いに同じでも異なっていても良い。
Ｒ7、Ｒ8は水素原子あるいは置換基を有していても良い炭化水素基あるいは芳香族炭化水素で、互いに同じでも異なっていても良い。
Ｒ7とＲ8は、水素原子、あるいは互いに結合して、５員環または６員環を形成しても良い。
さらに、Ｒ12とＲ13、またはＲ14、Ｒ15については、互いに結合して、５員環または６員環を形成していても良い。
Ｚ-は対アニオンを示している。但し、Ｒ1〜Ｒ15のいずれかにスルホ基が置換されている場合は、Ｚ-は必要ないものとする。
【請求項４】
支持基板の面方向に、互いに発色色相の異なる可逆性感熱発色組成物を含む、第１〜第ｎの記録層が、前記支持基板側から順次、分離・独立して形成されてなり、
前記第１〜第ｎの記録層は、それぞれ異なる波長域の近赤外光を吸収して発熱する、光−熱変換組成物を含有している可逆性多色記録媒体であって、
前記第１〜第ｎの記録層の近赤外域における吸収ピーク波長を、それぞれ、λmax1、λmax2、・・・、λmaxnとしたとき、
１５００ｎｍ＞λmax1＞λmax2＞・・・＞λmaxn＞７５０ｎｍ
の関係を有していることを特徴とする請求項１に記載の可逆性多色記録媒体。
【請求項５】
前記可逆性感熱発色組成物が、電子供与性を有する呈色性化合物と、電子受容性を有する顕・減色剤とを含有し、
前記呈色性化合物と、前記顕・減色剤との間の可逆的反応により、前記記録層を発色あるいは消色の二状態間に、可逆的に変化するようになされていることを特徴とする請求項１に記載の可逆性多色記録媒体。
【請求項６】
前記光−熱変換組成物と、前記可逆性感熱発色組成物とが、混合された状態で、一の記録層中に含有されていることを特徴とする請求項１に記載の可逆性多色記録媒体。
【請求項７】
前記光−熱変換組成物と、前記可逆性感熱発色組成物とが、互いに分離された状態で、一の記録層中に含有されていることを特徴とする請求項１に記載の可逆性多色記録媒体。
【請求項８】
前記光−熱変換組成物が、樹脂バインダーにより分離されていることを特徴とする請求項７に記載の可逆性多色記録媒体。
【請求項９】
前記第１〜第ｎの記録層の上層に、前記第１〜第ｎの記録層とは発色色相の異なる可逆性感熱発色組成物を含有する上層記録層が積層形成されてなり、
前記上層記録層には、前記光−熱変換組成物が含有されていないことを特徴とする請求項１に記載の可逆性多色記録媒体。
【請求項１０】
前記記録層の積層数が、２〜４層であること特徴とする請求項１に記載の可逆性多色記録媒体。
【請求項１１】
前記記録層の積層数が、４層であり、それぞれの記録層の発色色相がイエロー、シアン、マゼンタ、ブラックから選定されたものであることを特徴とする請求項１に記載の可逆性多色記録媒体。
【請求項１２】
前記記録層の積層数が３層であり、それぞれの記録層の発色色相が、イエロー、シアン、マゼンダから選定されたものであることを特徴とする請求項１に記載の可逆性多色記録媒体。
【請求項１３】
最表面に保護層が形成されていることを特徴とする請求項１に記載の可逆性多色記録媒体。
【請求項１４】
前記発色色相の異なる記録層の間に、可視域から近赤外域で透明な層を設けたことを特徴とする請求項１に記載の可逆性多色記録媒体。
【請求項１５】
支持基板の面方向に、互いに発色色相の異なる可逆性感熱発色組成物を含む、第１〜第ｎの記録層が、前記支持基板側から順次、分離・独立して形成されてなり、
前記第１〜第ｎの記録層には、それぞれ異なる波長域の近赤外光を吸収して発熱する、光−熱変換組成物が含有されてなり、
少なくとも第２〜第ｎの記録層中の光−熱変換組成物が、下記一般式（１）で示されるシアニン色素を含有している可逆性多色記録媒体を用いて、
発振中心波長（λ1、λ2、・・・λn）が、それぞれ７５０ｎｍ〜１５００ｎｍの範囲にある、任意に選択された複数のレーザー光を照射することによって、記録または消去を行うことを特徴とする可逆性多色記録媒体の記録方法。
【化１１】
2005153156.tif 000071
上記一般式（１）中、Ａｒ1、Ａｒ2は、含窒素複素五員環へ縮合する単環式又は多環式の芳香環若しくは複素環を表し、それらの芳香環及び複素環は置換基を有していてもよい。  また、互いに同じでも異なっていても良い。
Ｘはハロゲン原子、−Ｏ−Ｒ9、−Ｓ−Ｒ10、−ＳＯ2−Ｒ11、下記一般式（２）、水素原子、あるいは置換基を有していても良い炭化水素基である。
【化１２】
2005153156.tif 000072
Ｙ1、Ｙ2は、−Ｏ−、−Ｓ−、−Ｓｅ−、−Ｔｅ−、下記一般式（３）、あるいは（４）であり、互いに同じでも異なっていても良い。
【化１３】
2005153156.tif 000073
【化１４】
2005153156.tif 000074
但し、Ｒ1、Ｒ2、Ｒ9、Ｒ10、Ｒ11、Ｒ12、Ｒ13、Ｒ14、Ｒ15は置換基を有していても良い炭化水素基あるいは芳香族炭化水素で、互いに同じでも異なっていても良い。
Ｒ3、Ｒ4、Ｒ5、Ｒ6、Ｒ7、Ｒ8、Ｒ16は水素原子あるいは置換基を有していても良い炭化水素基あるいは芳香族炭化水素で、互いに同じでも異なっていても良い。
さらに、Ｒ7とＲ8、Ｒ12とＲ13、またはＲ14、Ｒ15については、互いに結合して、５員環または６員環を形成していても良い。
Ｚ-は対アニオンを示している。但し、Ｒ1〜Ｒ16のいずれかにスルホ基が置換されている場合は、Ｚ-は必要ないものとする。
【請求項１６】
前記複数のレーザー光源が半導体レーザーであることを特徴とする、請求項１５に記載の可逆性多色記録媒体の記録方法。
【請求項１７】
前記発振中心波長が異なる複数のレーザー光の総数が、前記互いに異なる波長域の光を吸収して発熱する光−熱変換組成物を含有する記録層の積層数と同じであることを特徴とする請求項１５に記載の可逆性多色記録媒体の記録方法。
【発明の詳細な説明】
【技術分野】
【０００１】
本発明は画像またはデータを記録するための可逆性多色記録媒体、及びこれを用いた記録方法に関わる。
【背景技術】
【０００２】
近年、地球環境的な見地から、リライタブル記録技術の必要性が強く認識されている。コンピューターのネットワーク技術、通信技術、ＯＡ機器、記録メディア、記憶メディア等の進歩を背景としてオフィスや家庭でのペーパーレス化が進んでいる。
【０００３】
印刷物に替わる表示媒体のひとつである、熱により可逆的に情報の記録や消去が可能な記録媒体、いわゆる可逆性感熱記録媒体は、各種プリペイドカード、ポイントカード、クレジットカード、ＩＣカード等の普及に伴い、残額やその他の記録情報等の可視化、可読化の用途において実用化されており、さらには、複写機およびプリンター用途においても実用化されつつある。
【０００４】
上記のような可逆性感熱記録媒体及びこれを用いた記録方法に関しては、従来においても各種提案がなされている（例えば、特許文献１〜５参照。）。
これらは、ロイコ染料タイプ、すなわち樹脂母材中に電子供与性呈色性化合物であるロイコ染料と、顕・減色剤とが分散された記録層を有する記録媒体、及びこれを用いた記録方法に関するものである。
これらにおいて、顕・減色剤としては、ロイコ染料を発色させる酸性基と、発色したロイコ染料を消色させる塩基性基を有する両性化合物、または長鎖アルキルをもつフェノール化合物等が用いられている。この記録媒体及び記録方法は、ロイコ染料自体の発色を利用するため、低分子分散タイプに比較してコントラスト、視認性が良好であり、近年広く実用化されつつある。
【０００５】
しかしながら上記各特許文献により開示されている従来技術においては、母材の材料の色すなわち地肌の色と、熱により変色した色の２種類の色のみしか表現することができず、近年においては、視認性やファッション性向上のために、多色画像の表示や各種データを色識別して記録したりすることへの要求が非常に高まっている。
【０００６】
これに対し、上記従来方法を応用し、かつ多色画像の表示を行う記録方法が種々提案されている。
例えば、多色に塗り分けられた層や粒子を、低分子分散タイプの記録層で可視化あるいは隠蔽することで、多色表示を行う記録媒体、及びこれを用いた記録方法が開示されている（特許文献６〜８参照。）。しかしこのような構成の記録媒体においては、記録層が下層の色を完全に隠蔽することはできず、母材の色が透けてしまい、高いコントラストが得られなかった。
【０００７】
また、ロイコ染料を用いた可逆性感熱多色記録媒体について、その他の開示もなされているが（例えば、特許文献９、１０参照。）、これらは面内に色相の異なる繰り返し単位を有するものであるため、各色相が実際に記録される面積比が小さくなり、記録した画像は非常に暗い、または薄い画像しか得ることはできないという問題を有している。
【０００８】
また、発色温度、消色温度、冷却速度等が異なるロイコ染料を用いた記録層を分離、独立した状態で形成された構成の可逆性感熱多色記録媒体に関する開示もなされている（例えば、特許文献１１〜１９参照。）。
しかし、サーマルヘッド等の記録熱源による温度コントロールが困難な上、良好なコントラストが得られず、色のかぶりを避けられないという問題を有している。さらには、三色以上の多色化をサーマルヘッド等による加熱温度及び／または加熱後の冷却速度の違いのみでコントロールするのは非常に困難である。
【０００９】
また、ロイコ染料を用いた記録層を、分離、独立した状態で形成した構成の可逆性感熱多色記録媒体において、レーザー光の照射による光−熱変換により任意の記録層のみを加熱し、発色させる記録方法に関する開示もなされている（例えば、特許文献２０参照。）。この方法によれば、光−熱変換層の波長選択性の効果により任意の記録層のみを発色させることができ、従来の可逆性多色記録媒体で特に問題とされていた色のかぶりを回避できる可能性がある。
【００１０】
しかしながら、適用する赤外線吸収剤の光吸収特性や、記録に用いるレーザー光の波長との関係、さらには記録層の積層順と照射するレーザー光との関係については何ら検討されておらず、未だ所望の色のみを鮮明に発色させ、色がぶりの問題を完全に解決するに至っておらず、記録感度については、更なる向上が求められていた。
また、色の三原色以外の中間色については色再現性をさらに向上させることが求められており、鮮明なフルカラー表示を可能とした多色記録媒体についての要望が高まってきている。
さらには、特許文献２０に開示されている記録媒体においては、光−熱変換層（レーザー光の吸収層）が、バインダーを含有せずに有機溶剤に溶解した光吸収材料を被着させることにより形成することを好適なものとしているため、極めて広い波長領域においてレーザー光の吸収を有するようになってしまい、表示精度が劣化するという欠点を有している。また、かかる方法において成膜されたレーザー光の吸収層は、可視域においても光吸収を有しているため、消去状態において記録層の透明性が劣化し、記録精度が悪化を招来するという問題も有している。
【００１１】
【特許文献１】特開平２−１８８２９３号公報
【特許文献２】特開平２−１８８２９４号公報
【特許文献３】特開平５−１２４３６０号公報
【特許文献４】特開平７−１０８７６１号公報
【特許文献５】特開平７−１８８２９４号公報
【特許文献６】特開平５−６２１８９号公報
【特許文献７】特開平８−８０６８２号公報
【特許文献８】特開２０００−１９８２７５号公報
【特許文献９】特開平８−５８２４５号公報
【特許文献１０】特開２０００−２５３３８号公報
【特許文献１１】特開平６−３０５２４７号公報
【特許文献１２】特開平６−３２８８４４号公報
【特許文献１３】特開平６−７９９７０号公報
【特許文献１４】特開平８−１６４６６９号公報
【特許文献１５】特開平８−３００８２５号公報
【特許文献１６】特開平９−５２４４５号公報
【特許文献１７】特開平１１−１３８９９７号公報
【特許文献１８】特開２００１−１６２９４１号公報
【特許文献１９】特開２００２−５９６５４号公報
【特許文献２０】特開２００１−１６４５号公報
【発明の開示】
【発明が解決しようとする課題】
【００１２】
上述したように、多色感熱記録への要望は大きく、研究が盛んに行われているが、今後においてより一層、記録特性の向上が望まれると考えられている。
そこで本発明においては、このような従来技術の問題に鑑みて、色かぶりが無く、明瞭な発消色及びコントラストを有し、かつ実用上良好な画像安定性を持ち、任意の色調を繰り返して発色・消去可能な、フルカラーの可逆性多色感熱記録媒体、及びこれを用いた記録方法を提供することとした。
【課題を解決するための手段】
【００１３】
本発明においては、支持基板の面方向に、互いに発色色相の異なる可逆性感熱発色組成物を含む、第１〜第ｎの記録層が、前記支持基板側から順次、分離・独立して形成されてなり、第１〜第ｎの記録層には、それぞれ異なる波長域の近赤外光を吸収して発熱する、光−熱変換組成物が含有されてなり、少なくとも第２〜第ｎの記録層中の光−熱変換組成物が、下記一般式（１）で示されるシアニン色素を含有している可逆性多色記録媒体を提供する。
【００１４】
【化１５】
2005153156.tif 000003
【００１５】
上記一般式（１）中、Ａｒ1、Ａｒ2は、含窒素複素五員環へ縮合する単環式又は多環式の芳香環若しくは複素環を表し、それらの芳香環及び複素環は置換基を有していてもよい。  また、互いに同じでも異なっていても良い。
Ｘはハロゲン原子、−Ｏ−Ｒ9、−Ｓ−Ｒ10、−ＳＯ2−Ｒ11、下記一般式（２）、水素原子、あるいは置換基を有していても良い炭化水素基である。
【００１６】
【化１６】
2005153156.tif 000004
【００１７】
Ｙ1、Ｙ2は、−Ｏ−、−Ｓ−、−Ｓｅ−、−Ｔｅ−、下記一般式（３）、あるいは（４）であり、互いに同じでも異なっていても良い。
【００１８】
【化１７】
2005153156.tif 000005
【００１９】
【化１８】
2005153156.tif 000006
【００２０】
但し、Ｒ1、Ｒ2、Ｒ9、Ｒ10、Ｒ11、Ｒ12、Ｒ13、Ｒ14、Ｒ15は置換基を有していても良い炭化水素基あるいは芳香族炭化水素で、互いに同じでも異なっていても良い。
Ｒ3、Ｒ4、Ｒ5、Ｒ6、Ｒ7、Ｒ8、Ｒ16は水素原子あるいは置換基を有していても良い炭化水素基あるいは芳香族炭化水素で、互いに同じでも異なっていても良い。
さらに、Ｒ7とＲ8、Ｒ12とＲ13、またはＲ14、Ｒ15については、互いに結合して、５員環または６員環を形成していても良い。
Ｚ-は対アニオンを示している。但し、Ｒ1〜Ｒ16のいずれかにスルホ基が置換されている場合は、Ｚ-は必要ないものとする。
【００２１】
また、本発明においては、支持基板の面方向に、互いに発色色相の異なる可逆性感熱発色組成物を含む、第１〜第ｎの記録層が、支持基板側から順次、分離・独立して形成されてなり、第１〜第ｎの記録層は、それぞれ異なる波長域の近赤外光を吸収して発熱する、光−熱変換組成物を含有しており、少なくとも第２〜第ｎの記録層中の光−熱変換組成物が、下記一般式（５）で表されるシアニン色素を含有している可逆性多色記録媒体を提供する。
【００２２】
【化１９】
2005153156.tif 000007
【００２３】
上記一般式（５）中、Ａｒ1、Ａｒ2は、含窒素複素五員環へ縮合する単環式又は多環式の芳香環若しくは複素環を表し、それらの芳香環及び複素環は置換基を有していてもよい。  また、互いに同じでも異なっていても良い。
Ｘはハロゲン原子、−Ｏ−Ｒ9、−Ｓ−Ｒ10、−ＳＯ2−Ｒ11、下記一般式（６）、水素原子、あるいは置換基を有していても良い炭化水素基である。
【００２４】
【化２０】
2005153156.tif 000008
【００２５】
Ｙ3、Ｙ4は、−Ｏ−、−Ｓ−、あるいは一般式（７）であり、互いに同じでも異なっていても良い。
【００２６】
【化２１】
2005153156.tif 000009
【００２７】
但し、Ｒ1、Ｒ2、Ｒ9、Ｒ10、Ｒ11、Ｒ12、Ｒ13、Ｒ14、Ｒ15は置換基を有していても良い炭化水素基あるいは芳香族炭化水素で、互いに同じでも異なっていても良い。
Ｒ3、Ｒ4、Ｒ5、Ｒ6、Ｒ7、Ｒ8は水素原子あるいは置換基を有していても良い炭化水素基あるいは芳香族炭化水素で、互いに同じでも異なっていても良い。
さらに、Ｒ7とＲ8、Ｒ12とＲ13、またはＲ14、Ｒ15については、互いに結合して、５員環または６員環を形成していても良い。
Ｚ-は対アニオンを示している。但し、Ｒ1〜Ｒ15のいずれかにスルホ基が置換されている場合は、Ｚ-は必要ないものとする。
【００２８】
また、本発明においては、支持基板の面方向に、互いに発色色相の異なる可逆性感熱発色組成物を含む、第１〜第ｎの記録層が、支持基板側から順次、分離・独立して形成されてなり、第１〜第ｎの記録層は、それぞれ異なる波長域の近赤外光を吸収して発熱する、光−熱変換組成物を含有しており、少なくとも第２〜第ｎの記録層中の光−熱変換組成物が、下記一般式（８）で表されるシアニン色素を含有している可逆性多色記録媒体を提供する。
【００２９】
【化２２】
2005153156.tif 000010
【００３０】
上記一般式（８）中、Ａｒ1、Ａｒ2は、含窒素複素五員環へ縮合する単環式又は多環式の芳香環若しくは複素環を表し、それらの芳香環及び複素環は置換基を有していてもよい。  また、互いに同じでも異なっていても良い。
【００３１】
Ｘはハロゲン原子、−Ｏ−Ｒ9、−Ｓ−Ｒ10、−ＳＯ2−Ｒ11、下記一般式（９）、水素原子、あるいは置換基を有していても良い炭化水素基である。
【００３２】
【化２３】
2005153156.tif 000011
【００３３】
Ｙ5、Ｙ6は、−Ｏ−、−Ｓ−、あるいは一般式（１０）であり、互いに同じでも異なっていても良い。
【００３４】
【化２４】
2005153156.tif 000012
【００３５】
但し、Ｒ1、Ｒ2、Ｒ9、Ｒ10、Ｒ11、Ｒ12、Ｒ13、Ｒ14、Ｒ15は置換基を有していても良い炭化水素基あるいは芳香族炭化水素で、互いに同じでも異なっていても良い。
Ｒ7、Ｒ8は水素原子あるいは置換基を有していても良い炭化水素基あるいは芳香族炭化水素で、互いに同じでも異なっていても良い。
Ｒ7とＲ8は、水素原子、あるいは互いに結合して、５員環または６員環を形成しても良い。
さらに、Ｒ12とＲ13、またはＲ14、Ｒ15については、互いに結合して、５員環または６員環を形成していても良い。
Ｚ-は対アニオンを示している。但し、Ｒ1〜Ｒ15のいずれかにスルホ基が置換されている場合は、Ｚ-は必要ないものとする。
【００３６】
また、本発明の可逆性多色記録媒体の記録方法は、支持基板の面方向に、互いに発色色相の異なる可逆性感熱発色組成物を含む、第１〜第ｎの記録層が、支持基板側から順次、分離・独立して形成されてなり、第１〜第ｎの記録層には、それぞれ異なる波長域の近赤外光を吸収して発熱する、光−熱変換組成物が含有されてなり、少なくとも第２〜第ｎの記録層中の光−熱変換組成物が、下記一般式（１）で示されるシアニン色素を含有している可逆性多色記録媒体を用いて、発振中心波長（λ1、λ2、・・・λn）が、それぞれ７５０ｎｍ〜１５００ｎｍの範囲にある、任意に選択された複数のレーザー光を照射することによって、記録または消去を行うものとする。
【００３７】
【化２５】
2005153156.tif 000013
【００３８】
上記一般式（１）中、Ａｒ1、Ａｒ2は、含窒素複素五員環へ縮合する単環式又は多環式の芳香環若しくは複素環を表し、それらの芳香環及び複素環は置換基を有していてもよい。  また、互いに同じでも異なっていても良い。
Ｘはハロゲン原子、−Ｏ−Ｒ9、−Ｓ−Ｒ10、−ＳＯ2−Ｒ11、下記一般式（２）、水素原子、あるいは置換基を有していても良い炭化水素基である。
【００３９】
【化２６】
2005153156.tif 000014
【００４０】
Ｙ1、Ｙ2は、−Ｏ−、−Ｓ−、−Ｓｅ−、−Ｔｅ−、下記一般式（３）、あるいは（４）であり、互いに同じでも異なっていても良い。
【００４１】
【化２７】
2005153156.tif 000015
【００４２】
【化２８】
2005153156.tif 000016
【００４３】
但し、Ｒ1、Ｒ2、Ｒ9、Ｒ10、Ｒ11、Ｒ12、Ｒ13、Ｒ14、Ｒ15は置換基を有していても良い炭化水素基あるいは芳香族炭化水素で、互いに同じでも異なっていても良い。
Ｒ3、Ｒ4、Ｒ5、Ｒ6、Ｒ7、Ｒ8、Ｒ16は水素原子あるいは置換基を有していても良い炭化水素基あるいは芳香族炭化水素で、互いに同じでも異なっていても良い。
さらに、Ｒ7とＲ8、Ｒ12とＲ13、またはＲ14、Ｒ15については、互いに結合して、５員環または６員環を形成していても良い。
Ｚ-は対アニオンを示している。但し、Ｒ1〜Ｒ16のいずれかにスルホ基が置換されている場合は、Ｚ-は必要ないものとする。
【００４４】
本発明によれば、記録層中の光−熱変換組成物に関し、構造特定を行い、かつ波長選択した赤外線を照射させるようにすることにより、所望の記録層の任意の位置を選択的に発熱させることができるようになる。
【発明の効果】
【００４５】
本発明によれば、複数積層されてなる記録層について、それぞれの光−熱変換組成物に関し、その構造を特定し、波長選択した近赤外レーザー光を記録媒体に照射するようにしたことによって、所望の記録層を選択的に発熱せしめ、可逆的な発色状態と消色状態との変換を行うことができ、色かぶりが無く、明瞭な記録、及び消去を行うことができた。
【発明を実施するための最良の形態】
【００４６】
以下、本発明の具体的な実施の形態について、図面を参照して説明するが、本発明の可逆性多色記録媒体、及びその記録方法は、以下の例に限定されるものではない。
【００４７】
図１に本発明の可逆性多色記録媒体の一例の概略断面図を示す。
可逆性多色記録媒体１０は、支持基板１上に、ｎ層（この例においては、三層）の記録層、すなわち第１の記録層１１、第２の記録層１２、及び第３の記録層１３が、それぞれ断熱層１４、１５を介して積層されており、最上層に保護層１８が形成された構成を有している。
【００４８】
支持基板１は、耐熱性に優れ、かつ平面方向の寸法安定性の高い材料であれば従来公知の材料を適宜使用することができる。例えばポリエステル、硬質塩化ビニル等の高分子材料の他、ガラス材料、ステンレス等の金属材料、あるいは紙等の材料から適宜選択できる。但しオーバーヘッドプロジェクター等の透過用途以外では、支持基板１は最終的に得られる可逆性多色記録媒体１０に対して情報の記録を行った際の視認性の向上を図るため、白色、あるいは金属色を有する可視光に対する反射率の高い材料を適用することが好ましい。
【００４９】
第１〜第３の記録層１１〜１３は、安定した繰り返し記録が可能な、消色状態と発色状態とを制御し得る可逆性感熱発色組成物と、それぞれが異なる波長域に吸収を有する光−熱変換組成物とを用いて形成されているものとする。
【００５０】
記録層１１〜１３の構成は、図２に示すように、一の記録層中に可逆性感熱発色性組成物２１と光−熱変換組成物２２とが混合された状態で含有されていてもよく、図３〜図５に示すように、可逆性感熱発色組成物２１と光−熱変換組成物２２とが、互いに分離された状態となされていてもよい。
【００５１】
可逆性感熱発色組成物２１と光−熱変換組成物２２とを、互いに分離された状態とするには、図３に示すように、可逆性感熱発色組成物２１と光−熱変換組成物２２とを、それぞれ互いに溶解しない樹脂バインダー中に含有させて混合する方法や、可逆性感熱発色組成物２１、光−熱変換組成物２２のいずれかを、例えばマイクロカプセル２３中に封入して層中に含有させる方法が挙げられる。
また、図４、図５に示すように可逆性感熱発色組成物２１、光−熱変換組成物２２をそれぞれ含有する層を別個に積層形成してもよい。
可逆性感熱発色組成物２１と光−熱変換組成物２２とを分離することにより、例えば、可逆性感熱発色組成物２１と光−熱変換組成物２２とが材料的に互いに阻害反応を起こすような場合においても、本来目的とする記録層１１〜１３の発色・消色機能を実現することができる。
【００５２】
第１〜第３の記録層１１〜１３は、それぞれが発色する所望の色に応じ、所定の染料を用いて形成する。例えば第１〜第３の記録層１１〜１３において、イエロー、シアン、マゼンダの三原色を発色するようにすれば、可逆性多色記録媒体１０全体としてフルカラー画像の形成が可能になる。
【００５３】
上記可逆性感熱発色性組成物２１は、電子供与性を有する呈色性化合物、例えばロイコ染料と、電子受容性を有する顕・減色剤とを含有するものとする。
ロイコ染料としては、既存の感圧紙、感熱紙用染料等を適用することができる。
一方、顕・減色剤としては、長鎖アルキル基を有する有機酸（特開平５−１２４３６０号公報、特開平７−１０８７６１号公報、特開平７−１８８２９４号公報、特開２００１−１０５７３３号公報、特開２００１−１１３８２９号公報等に記載）等を適用することができる。
【００５４】
第１〜第３の記録層１１〜１３にそれぞれ含有されている光−熱変換組成物２２は、可視波長域にほとんど吸収がなく、また後述するように、色かぶりを防止し記録感度を向上させるため、吸収帯の幅が狭い色素（光−熱変換材料）を主成分とすることが好適であり、その他各種添加剤を加えてもよい。このような光−熱変換材料としては、例えば、近赤外吸収色素であるシアニン色素が好適である。
シアニン色素は、可視域の吸収が少なく、近赤外域に鋭い吸収を持っている。構造により吸収極大波長が変化するので、記録に用いるレーザー波長に適したものを選択することができる。
【００５５】
本発明の可逆性多色記録媒体においては、上記のような近赤外吸収色素として、下記一般式（１）で表されるシアニン色素を適用できる。
【００５６】
【化２９】
2005153156.tif 000017
【００５７】
上記一般式（１）中、Ａｒ1、Ａｒ2は、含窒素複素五員環へ縮合する単環式又は多環式の芳香環若しくは複素環を表し、それらの芳香環及び複素環は置換基を有していてもよい。  また、互いに同じでも異なっていても良い。
Ｘはハロゲン原子、−Ｏ−Ｒ9、−Ｓ−Ｒ10、−ＳＯ2−Ｒ11、下記一般式（２）、水素原子、あるいは置換基を有していても良い炭化水素基である。
【００５８】
【化３０】
2005153156.tif 000018
【００５９】
Ｙ1、Ｙ2は、−Ｏ−、−Ｓ−、−Ｓｅ−、−Ｔｅ−、下記一般式（３）、あるいは（４）であり、互いに同じでも異なっていても良い。
【００６０】
【化３１】
2005153156.tif 000019
【００６１】
【化３２】
2005153156.tif 000020
【００６２】
但し、Ｒ1、Ｒ2、Ｒ9、Ｒ10、Ｒ11、Ｒ12、Ｒ13、Ｒ14、Ｒ15は置換基を有していても良い炭化水素基あるいは芳香族炭化水素で、互いに同じでも異なっていても良い。
Ｒ3、Ｒ4、Ｒ5、Ｒ6、Ｒ7、Ｒ8、Ｒ16は水素原子あるいは置換基を有していても良い炭化水素基あるいは芳香族炭化水素で、互いに同じでも異なっていても良い。
さらに、Ｒ7とＲ8、Ｒ12とＲ13、またはＲ14、Ｒ15については、互いに結合して、５員環または６員環を形成していても良い。
Ｚ-は対アニオンを示している。但し、Ｒ1〜Ｒ16のいずれかにスルホ基が置換されている場合は、Ｚ-は必要ないものとする。
【００６３】
また、本発明の可逆性多色記録媒体において適用する近赤外吸収色素としては、下記一般式（５）で表されるシアニン色素が好適である。
【００６４】
【化３３】
2005153156.tif 000021
【００６５】
上記一般式（５）中、Ａｒ1、Ａｒ2は、含窒素複素五員環へ縮合する単環式又は多環式の芳香環若しくは複素環を表し、それらの芳香環及び複素環は置換基を有していてもよい。  また、互いに同じでも異なっていても良い。
Ｘはハロゲン原子、−Ｏ−Ｒ9、−Ｓ−Ｒ10、−ＳＯ2−Ｒ11、下記一般式（６）、水素原子、あるいは置換基を有していても良い炭化水素基である。
【００６６】
【化３４】
2005153156.tif 000022
【００６７】
Ｙ3、Ｙ4は、−Ｏ−、−Ｓ−、あるいは一般式（７）であり、互いに同じでも異なっていても良い。
【００６８】
【化３５】
2005153156.tif 000023
【００６９】
但し、Ｒ1、Ｒ2、Ｒ9、Ｒ10、Ｒ11、Ｒ12、Ｒ13、Ｒ14、Ｒ15は置換基を有していても良い炭化水素基あるいは芳香族炭化水素で、互いに同じでも異なっていても良い。
Ｒ3、Ｒ4、Ｒ5、Ｒ6、Ｒ7、Ｒ8は水素原子あるいは置換基を有していても良い炭化水素基あるいは芳香族炭化水素で、互いに同じでも異なっていても良い。
さらに、Ｒ7とＲ8、Ｒ12とＲ13、またはＲ14、Ｒ15については、互いに結合して、５員環または６員環を形成していても良い。
Ｚ-は対アニオンを示している。但し、Ｒ1〜Ｒ15のいずれかにスルホ基が置換されている場合は、Ｚ-は必要ないものとする。
【００７０】
また、本発明の可逆性多色記録媒体において適用する近赤外吸収色素としては、下記一般式（８）で表されるシアニン色素がさらに好適である。
【００７１】
【化３６】
2005153156.tif 000024
【００７２】
上記一般式（８）中、Ａｒ1、Ａｒ2は、含窒素複素五員環へ縮合する単環式又は多環式の芳香環若しくは複素環を表し、それらの芳香環及び複素環は置換基を有していてもよい。  また、互いに同じでも異なっていても良い。
【００７３】
Ｘはハロゲン原子、−Ｏ−Ｒ9、−Ｓ−Ｒ10、−ＳＯ2−Ｒ11、下記一般式（９）、水素原子、あるいは置換基を有していても良い炭化水素基である。
【００７４】
【化３７】
2005153156.tif 000025
【００７５】
Ｙ5、Ｙ6は、−Ｏ−、−Ｓ−、あるいは一般式（１０）であり、互いに同じでも異なっていても良い。
【００７６】
【化３８】
2005153156.tif 000026
【００７７】
但し、Ｒ1、Ｒ2、Ｒ9、Ｒ10、Ｒ11、Ｒ12、Ｒ13、Ｒ14、Ｒ15は置換基を有していても良い炭化水素基あるいは芳香族炭化水素で、互いに同じでも異なっていても良い。
Ｒ7、Ｒ8は水素原子あるいは置換基を有していても良い炭化水素基あるいは芳香族炭化水素で、互いに同じでも異なっていても良い。
Ｒ7とＲ8は、水素原子、あるいは互いに結合して、５員環または６員環を形成しても良い。
さらに、Ｒ12とＲ13、またはＲ14、Ｒ15については、互いに結合して、５員環または６員環を形成していても良い。
Ｚ-は対アニオンを示している。但し、Ｒ1〜Ｒ15のいずれかにスルホ基が置換されている場合は、Ｚ-は必要ないものとする。
【００７８】
次に、上記一般式（１）、（５）、（８）の化合物に示す近赤外吸収色素の具体的構成について示す。
先ず、一般式（１）、（５）、（８）中の、下記式（１１）、（１２）の部分についての具体的構成例について、下記式（１３）〜（６５）に示す。なお、式中、Ｍｅはメチル基を表す。
【００７９】
【化３９】
2005153156.tif 000027
【００８０】
【化４０】
2005153156.tif 000028
【００８１】
【化４１】
2005153156.tif 000029
【００８２】
【化４２】
2005153156.tif 000030
【００８３】
【化４３】
2005153156.tif 000031
【００８４】
【化４４】
2005153156.tif 000032
【００８５】
次に、一般式（１）、（５）、（８）中の、Ｒ1、Ｒ2についての具体的構成例を下記式（６６）〜（７３）に示す。但し、ｍは１以上の自然数、ｎは０以上の整数を示す。
【００８６】
【化４５】
2005153156.tif 000033
【００８７】
次に、一般式（１）、（５）、（８）中の、下記式（７４）の部分についての具体的構成例を、下記式（７５）〜（８９）に示す。式（７４）中の水素原子（Ｈ）は、任意の置換基に適宜変更可能であるものとする。
【００８８】
【化４６】
2005153156.tif 000034
【００８９】
【化４７】
2005153156.tif 000035
【００９０】
【化４８】
2005153156.tif 000036
【００９１】
なお、Ｚ-は例えばＣｌ-、Ｂｒ-、Ｉ-、ＣｌＯ4-、ＰＦ6-、ＢＦ4-、ＳｂＦ6-、ＣＨ3(ＣＨ2)n ＳＯ3- 、ＣＨ3(ＣＨ2)n ＣＯＯ-、ＯＴｓ-、ベンゼンジチオール金属錯体イオン、ホルマザン金属錯体イオン、ジチオレン金属錯体イオンなどを用いることができる。
【００９２】
上述したような各種色素は、いずれも可視域の吸収が少なく、近赤外域に鋭い吸収を持っている。なお、構造により吸収極大波長が変化するので、記録に用いるレーザー波長に適したものを選択することが好ましい。
【００９３】
図１の可逆性多色記録媒体１０においては、第１の記録層１１が波長λmax1近傍、第２の記録層１２が波長λmax2近傍、第３の記録層１３が波長λmax3近傍の赤外線を、それぞれ吸収して発熱する光−熱変換組成物を含有しているものとする。
但し、記録光としてレーザー光を適用するため波長範囲は７５０ｎｍ〜１５００ｎｍとし、後述するように、色かぶりを防止し記録感度を向上させるため、上記各記録層に含有されている光−熱変換組成物の吸収ピーク波長は、支持基板１側に形成されている層が最も長波長であり、積層順に表層に向かうに従って短波長となるものとする。すなわち、１５００ｎｍ＞λmax1＞λmax2＞λmax3＞７５０ｎｍであるものとする。
【００９４】
また、図２に示すように、可逆性感熱発色組成物２１と光−熱変換組成物２２とを混合して一の記録層中に含有させる構成の場合には、製造工程を簡略化できるという利点を有しており、また、図３〜図５に示すように、これらを分離、独立させて記録層を形成する場合には、これら組成物間における化学反応による劣化を防止することができるという利点を有する。
【００９５】
なお、図４及び図５に示すように、可逆性感熱発色組成物２１と光−熱変換組成物２２とを含有する層２４、２５を、それぞれ分離独立した状態で積層形成する場合には、光−熱変換組成物２２を所定の樹脂バインダー等に均一に溶解させた状態とすることが望ましい。
これは、樹脂バインダーを用いずに光−熱変換組成物２２、すなわち赤外線吸収色素を結晶状態や薄膜状態として層を構成させると、色素の凝集や二量化により、近赤外域における吸収スペクトルがつぶれてしまい、好ましい光吸収特性を得ることができないためである。
【００９６】
具体的に、赤外線吸収色素の一例としてシアニン色素を用いた場合の光吸収特性について、図６を参照して説明する。
曲線３１は、樹脂バインダー中にシアニン色素を溶解させて層を形成した場合の吸収特性を示し、曲線３２は、シアニン色素を有機溶剤中に溶解させて塗布しその後有機溶媒を蒸発させ薄膜状態として層を形成した場合の吸収特性を示す。
これらを比較すると、曲線３１に示すように、樹脂バインダー中に色素を溶解させた場合には、極めて急峻な光吸収特性が得られたが、曲線３２に示すように、シアニン色素を薄層状態とした場合には、広い波長領域において高い吸収を有しているため、色かぶりを生じて鮮明な記録を行うことができず、また可視領域にも吸収を有しているため、消去状態においても充分な透明性が得られないという不都合が生じる。
【００９７】
また、所望の記録層のみを発色させるため、光−熱変換組成物は、その吸収帯が狭く、互いに重なり合わない材料の組み合わせを選択する。記録層の色かぶりを効果的に回避するために、光−熱変換組成物としては、主として本発明の近赤外吸収色素を利用するのが好適である。
【００９８】
但し、支持基板１に最も近い第１の記録層１１においては、これよりも上層の記録層を透過する波長の光に吸収を有していればよいため、必ずしも吸収帯の狭い上記有機色素を用いなくてもよい。
また、第１〜第３の記録層１１〜１３中には、例えば光−熱変換組成物の劣化を防止するための各種添加剤を含有させてもよい。例えば、添加剤として、金属錯体系色素、ジイモニウム塩系色素、アミニウム塩系色素、イミニウム塩系色素等を添加させることが望ましい。
【００９９】
記録層１１〜１３形成用の樹脂としては、例えばポリ塩化ビニル、ポリ酢酸ビニル、塩化ビニル−酢酸ビニル共重合体、エチルセルロース、ポリスチレン、スチレン系共重合体、フェノキシ樹脂、ポリエステル、芳香族ポリエステル、ポリウレタン、ポリカーボネート、ポリアクリル酸エステル、ポリメタクリル酸エステル、アクリル酸系共重合体、マレイン酸系重合体、ポリビニルアルコール、変性ポリビニルアルコール、ヒドロキシエチルセルロース、カルボキシメチルセルロース、デンプン等が挙げられる。これらの樹脂に必要に応じて紫外線吸収剤、酸化防止剤等の各種添加剤を併用してもよい。
【０１００】
次に、第１〜第３の記録層１１〜１３の形成方法について説明する。
先ず、図２に示したような構成の場合には、上記ロイコ染料、顕・減色剤よりなる可逆性感熱発色性組成物、光−熱変換組成物、及び各種添加剤を、所定の樹脂中に溶解あるいは分散させて塗料を作製し、これを所定の面上に塗布することによって記録層１１〜１３が形成される。
第１〜第３の記録層１１〜１３は、膜厚１〜１５μｍ程度に形成することが望ましく、さらには１．５〜８μｍ程度が好ましい。これらの膜厚が薄すぎると充分な発色濃度が得られず、逆に厚過ぎると記録層の熱容量が大きくなることによって記録感度すなわち発色性や、消色性が劣化するためである。
【０１０１】
図３に示したような構成の場合には、例えば、ロイコ染料、顕・減色剤及び各種添加剤と、光−熱変換組成物とを、それぞれ相溶性を有さない樹脂中に溶解するか、あるいは光−熱変換組成物をマイクロカプセルに封入させ、所定の溶媒を用いてこれらを混合した塗料を作製し、これを塗布することによって形成することができる。
【０１０２】
図４、図５に示したような構成の場合には、光−熱変換組成物２２を溶媒を用いて樹脂中に溶解させて塗料を塗布し、続いて、ロイコ染料、顕・減色剤、各種添加剤を、溶媒を用いて樹脂中に溶解あるいは分散させて作製した塗料を所定の面上に塗布することによって形成することができる。
このとき、互いの層２４、２５を構成する樹脂として互いに相溶性を有さないものを選定して用いるか、最初に塗布した層を熱あるいは光により硬化させた後に上層を形成することによって層間の混合を防ぐようにすることが望ましい。
【０１０３】
第１の記録層１１と第２の記録層１２との間、第２の記録層１２と第３の記録層１３との間には、それぞれ透光性の断熱層１４、１５を形成することが望ましい。これによって記録時に、隣接する記録層の熱が伝導してしまうことが回避され、いわゆる色かぶりの発生を防止する効果が得られる。
【０１０４】
断熱層１４、１５は、従来公知の透光性のポリマーを用いて形成することができる。例えばポリ塩化ビニル、ポリ酢酸ビニル、塩化ビニル−酢酸ビニル共重合体、エチルセルロース、ポリスチレン、スチレン系共重合体、フェノキシ樹脂、ポリエステル、芳香族ポリエステル、ポリウレタン、ポリカーボネート、ポリアクリル酸エステル、ポリメタクリル酸エステル、アクリル酸系共重合体、マレイン酸系重合体、ポリビニルアルコール、変性ポリビニルアルコール、ヒドロキシエチルセルロース、カルボキシメチルセルロース、デンプン等が挙げられる。これらのポリマーには必要に応じて紫外線吸収剤等の各種添加剤を併用してもよい。
【０１０５】
また、断熱層１４、１５としては透光性の無機膜を適用することもできる。例えば、多孔質のシリカ、アルミナ、チタニア、カーボン、またはこれらの複合体等を適用すると熱伝導率の低減化が図られ好ましい。これらは、液層から膜形成できるゾル−ゲル法によって形成することができる。
【０１０６】
断熱層１４、１５は、膜厚２〜１００μｍ程度に形成することが望ましく、さらには４〜５０μｍ程度が好ましい。断熱層の膜厚が薄すぎると充分な断熱効果が得られず、膜厚が厚すぎると、後述する記録媒体全体を均一加熱する際に熱伝導性が劣化したり、透光性が低下したりするためである。
【０１０７】
なお、特開２００１−１６４５号公報に記載されているように、断熱層として空気層を用いると、各記録層間の断熱には効果的であるが、後述するように、記録媒体全体を均一に加熱し、情報を消去する際に下層に形成されている記録層にまで熱が伝わりにくくなるという不都合がある。これにより、消去に時間がかかったり、高温での加熱が必要になったりして、媒体やその基材を劣化させてしまうおそれがある。
さらに、媒体曲げや圧力などに対する機械的強度が低下するおそれもある。また、同公報に記載されているように、記録層間にスペーサーを介して空気断熱層を形成した場合は、スペーサーがある位置と無い部分とでは、極端に記録の感度が異なるようになるため、情報を記録する際にムラや抜けなどの欠陥ができてしまうという不都合が生じる。
【０１０８】
保護層１８は、従来公知の紫外線硬化性樹脂や熱硬化性樹脂を用いて形成することができ、膜厚は０．５〜５０μｍ程度とすることが望ましい。また、必要に応じて紫外線吸収機能を持たせてもよい。
【０１０９】
保護層１８の膜厚が薄すぎると充分な保護効果が得られず、厚すぎると伝熱しにくくなるという不都合が生じるためである。
【０１１０】
次に、図１に示した可逆性多色記録媒体１０を用いて、多色記録、及び消去を行う原理について、詳細に説明する。
【０１１１】
先ず、各記録層が消色する程度の温度、例えば１２０℃程度の温度で全面加熱し、第１〜第３の記録層１１〜１３を予め消色状態にしておく。すなわちこの状態においては、支持基板１の色が露出している状態となっているものとする。次に可逆性多色記録媒体１０の任意の部分に、波長及び出力を任意に選択した赤外線を半導体レーザー等により照射する。
【０１１２】
例えば第１の記録層１１を発色させる場合には、波長λmax1付近の赤外線を第１の記録層１１が発色温度に達する程度のエネルギーで照射し、光−熱変換組成物を発熱させて、電子供与性呈色化合物と電子受容性顕・減色剤との間の発色反応を起こさせ、照射部分を発色させる。
【０１１３】
同様に、第２の記録層１２及び第３の記録層１３についても、それぞれ波長λmax2、λmax3付近のレーザー光を、対応する記録層が発色温度に達する程度のエネルギーで照射して、それぞれの光−熱変換組成物を発熱させ、照射部分を発色させる。
このようにして可逆性多色記録媒体１０の任意の部分を、所望の色相に発色させることができる。このとき、発振波長帯が異なるレーザー光源を、光−熱変換材料を含む記録層の数と同数使用することにより、すべての色相の記録が可能となる。
【０１１４】
さらに可逆性多色記録媒体１０の同位置に、複数の波長のレーザー光を照射することにより、対応する記録層の発色色相の混合色が得られる。このとき、照射するレーザー光のエネルギーを調整することにより、混合色の色調についても表示可能となる。すなわち各記録層において、それぞれイエロー、シアン、マゼンダに発色するように設定すれば、上記の方法を採ることにより、可逆性多色記録媒体１０の任意の部分にフルカラーの画像や種々の情報を記録することができる。
【０１１５】
また、上記のようにして発色させた記録層において、第１〜第３の記録層１１〜１３が消色する程度の温度、例えば１２０℃に一様に加熱することにより、記録情報や画像を消去することができ、繰り返し記録を行うことができる。
【０１１６】
本発明の可逆性多色記録媒体は、図１に示した構成に限定されるものではなく、例えば、図７に示すように、第１〜第３の記録層の上層に、さらに第１〜第３の記録層とは発色色相の異なる可逆性感熱発色組成物を含有する上層記録層１７を形成してもよい。
【０１１７】
なお、この上層記録層１７は、光−熱変換組成物を含有させないものとしてもよい。この場合には、例えばサーマルヘッド等による接触型の熱源を用いることにより、情報の記録及び消去を行うことができる。
【０１１８】
また、本発明の可逆性多色記録媒体は、記録層の数に特に制限はないが、層数が多くなると作製工程が複雑化したり、下層の記録感度が低下して可視域の視認成が低下したりする等の問題が生じる。このような問題に鑑み、かつフルカラー表示を行うためにはイエロー、シアン、マゼンダの三原色が発色できればよいことを考慮すれば、必ずしも三層よりも多層にする必要はない。
但し、表示画像の明瞭性を向上させるためには、ブラックに発色する記録層を付加させることが望ましい。すなわち、記録層の数は２〜４層が好適である。
【０１１９】
また、記録層を二層とした場合の好ましい実施形態としては、視認成の良いブラック、ブルー、レッド等のうちの二色を組み合わせた構成のものが挙げられる。
記録層を三層とした場合の好ましい実施形態としては、イエロー、シアン、マゼンダの三原色によるフルカラー記録可能構成としたものが挙げられる。
【０１２０】
記録層が４層の場合には、イエロー、シアン、マゼンダと、ブラックに発色可能な記録層による構成が考えられる。例えば、図７に示すように、断熱層１６を介して最上層に第４の記録層１７を設け、この第４の記録層を、光−熱変換材料を含有しないブラックに発色する記録層であるものとすることにより、フルカラー画像の視認性の向上を図ることができる。
また、照射レーザー光と、サーマルヘッドとを別途使い分けることにより、場合に応じて下層三層によるフルカラー画像と、サーマルプリンターによる黒色記録等を使い分けることもできる。
【０１２１】
次に、高感度記録を実現するために記録層に含有される光−熱変換組成物に要求される光学特性について説明する。
【０１２２】
本発明の可逆性多色記録媒体は、記録光として近赤外域のレーザー光（波長７５０〜１５００ｎｍ）を適用する。光を熱に変換するためには、光−熱変換組成物がその光の波長域で吸収を持たなくてはならない。
記録光として可視域の光を採用した場合は、可視域に吸収をもつ光−熱変換組成物を用いることとなる。その結果、可逆性感熱発色組成物が、消色状態とした場合においても媒体自体が着色しているため視認性が著しく低下する。
例えば、特開２００１−１６４５号公報の実施例に示されているように、可視域である６５５ｎｍに吸収を持つ色素を光−熱変換組成物に使用した場合、消去状態の記録媒体は赤領域の光を吸収し、その結果、地肌の色が青や緑、水色になってしまい視認性が著しく低下する。
これに対し、本発明のように記録光として近赤外域の光を適用すると、可視域にほとんど吸収を持たない光−熱変換組成物を適用することが可能となるので極めて優れた視認性が得られるようになる。またこの場合、記録に用いる光源として、低コスト、小サイズ、高速変調、高出力などの面で優れている半導体レーザーを使用することができるという利点も有している。
工業的に特に多く生産されている高出力半導体レーザーとしては、発振波長が７８０〜８１０ｎｍ、８３０ｎｍ、８５０〜８７０ｎｍ、９１０〜９２０ｎｍ、９３０〜９４０ｎｍ、９８０ｎｍ、１０１０〜１０６０ｎｍ、１４７０ｎｍ付近のものがある。従って、記録に用いるレーザー光をこれらの波長の中から選択することが好ましい。
【０１２３】
本発明の可逆性多色記録媒体において、記録層に含有される可逆感熱発色組成物は、その消色状態においては、理論的に可視域でほぼ無色透明である。
しかし、実際には記録層中に含有されている光−熱変換組成物は、可視域においてわずかながら吸収を持っている。
本発明の可逆性多色記録媒体において、最も効果が発揮されると思われるフルカラー画像記録を行うためには、消去状態における記録媒体の明るさ、すなわち地肌の反射率がきわめて重要な要素となる。
上述したことに鑑みて、可逆性多色記録媒体の光−熱変換組成物として、本発明の近赤外吸収色素を主成分として用いることにより、記録媒体の消色状態での反射濃度が低くなり、記録媒体全体として優れた視認性、各発色のコントラストを確保することができることが確かめられた
【０１２４】
次に、各記録層の光−熱変換組成物の吸収特性について説明する。
図８(ａ)、（ｂ）に、光−熱変換組成物の吸収特性の模式的概略図を示す。なお、図８（ａ）は、三層構造の可逆性多色記録媒体の記録層のみを示した概略構成図であるものとし、図８（ｂ）は、各記録層の吸収特性に対応しているものとする。
図８（ａ）、（ｂ）に示すように、各記録層１１〜１３に対応する光−熱変換組成物の光吸収帯が、適用するレーザー光Ｌ1、Ｌ2、Ｌ3の波長間隔よりも充分狭い場合は、各波長のレーザー光によって、それぞれの記録層１１〜１３を独立に発色させ、記録を行うことが可能となり、色かぶりが生じない。
【０１２５】
これに対し、図９（ａ）の可逆性多色記録媒体の概略構成図、及び図９（ｂ）の各記録層の吸収特性に示すように、各記録層１１〜１３に対応する光−熱変換組成物の吸収帯が、記録に用いるレーザー光Ｌ1、Ｌ2、Ｌ3の波長間隔と比較して広い場合は、最上層以外の記録層、例えば図９（ａ）の第２の記録層１２を記録する際に、第３の記録層１３においてレーザー光Ｌ2が吸収されてしまうため、第２の記録層１２のみを効率よく加熱することができない。また、Ｌ2の光で第３の記録層１３を発色させてしまい、色かぶりを生じてしまう。
同様に、図９（ａ）の第１の記録層１１を記録する場合も、上層でレーザー光が吸収されてしまい、効率よく記録することがでず、さらには色かぶりが起こる。
従って、少なくとも第１の記録層１１を除く、他の記録層に対応する光−熱変換組成物の吸収帯は、記録に用いるレーザー光の波長間隔に対して狭くなるように選定することが必要である。
【０１２６】
図１０、図１１に、光−熱変換組成物の主成分である光−熱変換材料として、具体的な色素を挙げ、これらの吸収スペクトルを示した。
図から明らかなように、実際上、可視域の吸収が極めて小さく、近赤外域に吸収を持つ色素については、図８（ｂ）のような記録層ごとに完全に吸収波長が分かれた状態とすることができる極めて吸収帯が狭い色素は未だ見いだされていない。そのため、色かぶりがなく、高感度な記録を行うためには、近赤外吸収色素の使用に関しての工夫が必要であると言える。
【０１２７】
図１０に示すように、本発明の近赤外吸収色素であるシアニン系色素は、吸収ピークより長波長側の吸収帯は非常に狭く、記録媒体用の光−熱変換組成物として好適であると言える。しかし一方において、短波長側は、なだらかな吸収が存在していて好ましくない。
【０１２８】
しかしながら、図１２（ａ）、（ｂ）に示すように、少なくとも第１の記録層１１以外の、これよりも上層に形成されている記録層中の光−熱変換組成物として、図１０に示すような、吸収ピークより長波長側の吸収帯は非常に狭い吸収特性をもつ色素を使用し、なおかつ各記録層の吸収ピーク波長が、支持基板の近くに形成されている層が最も長波長であり、積層順に従って短波長となるように、すなわちλmax1＞λmax2＞・・・・＞λmaxnとなるようにすることにより、色かぶりを効果的に回避することができる。
【０１２９】
図１２に示すように、第１の記録層１１に記録を行う際には、波長λ1のレーザー光Ｌ1を照射することになるが、第２、第３の記録層１２、１３においては、吸収ピークより長波長側の吸収帯は非常に狭く選定されているので、λ1のレーザー光は、第２、３の記録層１２、１３においてほとんど吸収されない。よって色かぶりがなく、効率の良い記録が可能となる。
第２の記録層１２に記録を行う際には、波長λ2のレーザー光Ｌ2を照射することになるが、波長λ2のレーザー光は第３の記録層１３によってほとんど吸収されないので、効率の良い記録が可能である。また、波長λ2のレーザー光を第２の記録層１２でほとんど吸収されるように設定しておけば、第１の記録層１１にまで到達することがなく、色かぶりが生じるおそれがない。
同様に、第３の記録層１３に記録を行うために、波長λ3のレーザー光を照射するときには、波長λ3のレーザー光が第３の記録層１３でほとんど吸収されるように設定しておけば、第２、第１の記録層まで到達することがないので、色かぶりが生じるおそれがない。
【０１３０】
一方、図１２（ａ）、（ｂ）に示した記録層１１〜１３の積層順序とは逆に、図１３（ａ）、（ｂ）に示すように、記録層の積層順を反対に、すなわち吸収ピーク波長が短波長側にある記録層を下層側に形成した場合（λmax1＜λmax2＜・・・＜λmaxnとした場合）には、記録に用いるレーザー光が、対応する記録層に到達するまでに上層に形成されている記録層において吸収されてしまうため、色かぶりが生じ、下層に形成されている記録層の記録感度が低下する。
【０１３１】
上述したように、第３の記録層１３を記録するために、記録媒体に対して波長λ3のレーー光を照射したときには、第３の記録層１３に含有されている光−熱変換組成物による波長λ3の光の吸収が充分に行われないと、第３の記録層１３を透過した波長λ3の光が、第２の記録層１２、さらには第１の記録層１１にまで到達してしまい、これらの記録層を発色させて色かぶりを生じ、記録効率が悪化する。同様のことが他の記録層に含まれる光−熱変換組成物による吸収特性についても成立する。
【０１３２】
明瞭で確実な記録を実現し、かつ視認性の低下を回避するための、本発明の近赤外吸収色素の添加量は、少なくとも第２〜第ｎの各記録層の近赤外域における吸収ピーク波長における吸光度が、０．６〜１．５となるように、また第１の記録層の近赤外域における吸収ピーク波長における吸光度が、０．６以上となるように調整するのが好ましい。
この理由について以下に説明する。
【０１３３】
先ず、所定の記録層の記録波長における吸光度が０．６以下になると、記録効率が実用上悪く、かつ記録光のうち２５％程度の光が、その下層の記録層に到達してしまい、色かぶりが生じるおそれがある。
一方、所定の記録層の記録波長における吸光度を、１．５以上にもなるように高めると、かかる記録層において吸収をもつ光の波長幅が広くなりすぎてしまい、それよりも下層の記録層を記録するための光をも多く吸収してしまい、照射光のロスを生じる。
また、記録用の近赤外域の光に対する吸光度を１．５以上に高めても記録層で吸収される光量は、それ以上顕著に増加しなくなるため、コスト面から考えても、これを１．５未満とすることが望ましい。
さらに、上記のように記録層における吸光度を大きくすると、可視域における光吸収も顕著になってくることから視認性の低下を招来する。
但し、最も支持基板１の近傍に形成されている第１の記録層１１においては、それよりも下層（支持基板側）の記録層が存在しないため、記録光のロスの観点から吸光度の上限を規定する必要はない。よって、第１の記録層の記録に用いるレーザー光の波長λ1における、吸光度は０．６より大きいことが望ましい。
【実施例】
【０１３４】
以下に、本発明について具体的な実施例及び比較例を挙げて説明するが、本発明の可逆性多色記録媒体及び記録方法は、以下に示す例に限定されるものではない。
先ず、下記表１、及び表２に示す各々の材料を混合し、ペイントコンディショナーで、０．３μｍ以下となるまで粉砕し、塗料１〜１８を作製した。
塗料１９〜２５は各材料を混合することによって作製した。
【０１３５】
【表１】
2005153156.tif 000037
【０１３６】
【表２】
2005153156.tif 000038
【０１３７】
上記表中に示した所定の塗料中に含有させたロイコ染料を下記式（９０）〜（９２）に示す。
なお、Ｅｔはエチル基、Ｍｅはメチル基を表し、ｎはノルマル（直鎖状）を表す。
【０１３８】
【化４９】
2005153156.tif 000039
【０１３９】
【化５０】
2005153156.tif 000040
【０１４０】
【化５１】
2005153156.tif 000041
【０１４１】
上記表中に示した所定の塗料中に含有させた顕・減色剤を下記式（９３）に示す。
【０１４２】
【化５２】
2005153156.tif 000042
【０１４３】
上記表中に示した所定の塗料中に含有させた光−熱変換材料（近赤外吸収色素）を下記式（９４）〜（１０８）に示す。
なお、Ｍｅはメチル基を表す。
【０１４４】
【化５３】
2005153156.tif 000043
【０１４５】
【化５４】
2005153156.tif 000044
【０１４６】
【化５５】
2005153156.tif 000045
【０１４７】
【化５６】
2005153156.tif 000046
【０１４８】
【化５７】
2005153156.tif 000047
【０１４９】
【化５８】
2005153156.tif 000048
【０１５０】
【化５９】
2005153156.tif 000049
【０１５１】
【化６０】
2005153156.tif 000050
【０１５２】
【化６１】
2005153156.tif 000051
【０１５３】
【化６２】
2005153156.tif 000052
【０１５４】
【化６３】
2005153156.tif 000053
【０１５５】
【化６４】
2005153156.tif 000054
【０１５６】
【化６５】
2005153156.tif 000055
【０１５７】
【化６６】
2005153156.tif 000056
【０１５８】
【化６７】
2005153156.tif 000057
【０１５９】
次に下記表３に示すように、各々の塗料を用いて、厚さ５００μｍの白色ポリエチレンテレフタレート支持基板上に積層形成し、実施例１〜１２、比較例１〜３の可逆性多色記録媒体を作製した。
各層は、塗料をワイヤーバーによって塗布し、乾燥させることにより作製した。
ただし、保護層には紫外線硬化樹脂を用いた。
【０１６０】
【表３】
2005153156.tif 000058
【０１６１】
また、スプレードライヤーを用いて、塗料１９〜２４を噴霧、乾燥させることにより、それぞれ平均粒径０．３μｍの粒子を作製した。この粒子を以後粒子１９〜２４と定義する。
塗料１６と粒子１９を重量比５０：１で混合して新たに塗料２６とした。
同様に、塗料１７と粒子２０から塗料２７を作製した。
塗料１８と粒子２１から塗料２８を作製した。
塗料１６と粒子２２から塗料２９を作製した。
塗料１７と粒子２３から塗料３０を作製した。
塗料１８と粒子２４から塗料３１を作製した。
【０１６２】
上述のようにして作製した塗料２６〜塗料３１を用いて、下記表４に示すような構成の可逆性多色記録媒体サンプル（実施例１３、比較例４）を作製した。
【０１６３】
【表４】
2005153156.tif 000059
【０１６４】
上述したようにして作製した実施例１〜１３、比較例１〜４の可逆性多色記録媒体について、それぞれの光学特性を評価した。
〔光学特性の評価方法〕
先ず、可逆性多色記録媒体全体の地肌の反射濃度（Ｏ．Ｄ．）を、マクベス濃度計によって測定した。
続いて、媒体を構成する各記録層に対し、記録に用いるレーザー光の波長における記録層単独の吸光度を測定し、また分光光度計で吸収曲線を測定した。その結果、すべての記録層の、記録に用いるレーザー光の波長における記録層単独の吸光度は、約１．０であった。
なお、吸収曲線は媒体作製と同じ方法で一つの記録層のみを吸光度測定用透明ＰＥＴフィルム上に形成し、これを用いて評価することとした。
【０１６５】
次に、上述したようにして作製した実施例１〜１３、比較例１〜４の可逆性多色記録媒体について、以下の条件で半導体レーザーの照射を行い、記録線幅、及びベタ画像記録の反射濃度を測定した。
〔レーザー記録評価方法〕
発振中心波長が、８００ｎｍ、８６０ｎｍ、９４０ｎｍの半導体レーザー光を、スポット形状３０μｍ×２００μｍ、出力４００ｍＷの条件で、照射しながら走査させた。
走査の条件は、スポット形状２００μｍの軸の方向に、速度５．４ｍ／ｓ、走査間隔１５μｍで走査して記録されたベタ画像のＣＭＹ(シアン、マゼンダ、イエロー)、それぞれの反射濃度の変化をマクベス濃度計により評価した。
【０１６６】
〔評価結果〕
図１４、１５にはそれぞれ、実施例１と比較例１の可逆性多色記録媒体を構成する各記録層の消色時の吸収特性を示した。
また、実施例１〜１３、比較例１〜４の光学特性の評価の結果と、レーザー記録評価の結果を、下記表５に示した。
【０１６７】
【表５】
2005153156.tif 000060
【０１６８】
実施例１〜１３においては、上記表５からも明らかなように、発振中心波長が８００、８６０、９４０ｎｍの各レーザー光を用いて記録を行ったとき、良好なイエロー、マゼンタ、シアンの発色が得られ、色かぶりも生じなかった。また複数のレーザー光を同時に照射すると、それに対応する中間色が明瞭な発色で得られた。
また、レーザー光の出力を変化させることにより、発色の色調を変化させることができた。
また、レーザー光で記録を行った後、１２０℃のホットスタンプを１秒間接触させることにより、すべての画像を消去することができ、消去後の透明性が良好であった。
また、レーザー光を照射すると、さらに繰り返して記録を行うことができた。
【０１６９】
一方、比較例１〜４においては、上記表５から明らかなように、発振中心波長が８００、８６０、９４０ｎｍの各レーザー光を用いて記録を行ったとき、イエローの発色は得られたが、マゼンタ、シアンの発色が非常に薄く、なおかつ色かぶりが生じた。これは、記録層中の光−熱変換組成物に含有されている近赤外吸収色素が、本発明において特定した化学構造をもたないものであり、光吸収帯が広くなってしまったためである。
また比較例１〜４の記録媒体は地肌の反射濃度が大きく、視認性が非常に悪かった。これは、記録層中の光−熱変換組成物に含有されている近赤外吸収色素が、本発明において特定した化学構造をもたないものであり、可視域における吸収が大きくなってしまったためである。
【０１７０】
上述した結果から明らかなように、本発明の可逆性多色記録媒体によれば、複数積層されてなる記録層について、それぞれの光−熱変換組成物に含有されている近赤外吸収色素に関し、その構造を特定し、波長選択した近赤外レーザー光を記録媒体に照射するようにしたことによって、所望の記録層を選択的に発熱せしめ、可逆的な発色状態と消色状態との変換を行うことができ、色かぶりが無く、明瞭な記録、及び消去を行うことができた。
【図面の簡単な説明】
【０１７１】
【図１】本発明の可逆性多色記録媒体の一例の概略断面図を示す。
【図２】記録層の一例の概略構成図を示す。
【図３】記録層の他の一例の概略構成図を示す。
【図４】記録層の他の一例の概略構成図を示す。
【図５】記録層の他の一例の概略構成図を示す。
【図６】光−熱変換組成物を含有する層の吸収特性を示す。
【図７】本発明の可逆性多色記録媒体の他の一例の概略断面図を示す。
【図８】（ａ）  可逆性多色記録媒体の要部である積層された記録層の概略構成図を示す。  （ｂ）  記録層ごとの吸収特性を示す。
【図９】（ａ）  可逆性多色記録媒体の要部である積層された記録層の概略構成図を示す。  （ｂ）  記録層ごとの吸収特性を示す。
【図１０】具体的な色素の吸収スペクトルを示す。
【図１１】具体的な色素の吸収スペクトルを示す。
【図１２】（ａ）  可逆性多色記録媒体の要部である積層された記録層の概略構成図を示す。  （ｂ）  記録層ごとの吸収特性を示す。
【図１３】（ａ）  可逆性多色記録媒体の要部である積層された記録層の概略構成図を示す。  （ｂ）  記録層ごとの吸収特性を示す。
【図１４】実施例１の記録媒体の各記録層の吸収特性を示す。
【図１５】比較例１の記録媒体の各記録層の吸収特性を示す。
【符号の説明】
【０１７２】
１……支持基板、１０……可逆性多色記録媒体、１１……第１の記録層、１２……第２の記録層、１３……第３の記録層、１４，１５，１６……断熱層、１７……上層記録層、１８……保護層
【図１】
2005153156.tif 000075
【図２】
2005153156.tif 000076
【図３】
2005153156.tif 000077
【図４】
2005153156.tif 000078
【図５】
2005153156.tif 000079
【図６】
2005153156.tif 000080
【図７】
2005153156.tif 000081
【図８】
2005153156.tif 000082
【図９】
2005153156.tif 000083
【図１０】
2005153156.tif 000084
【図１１】
2005153156.tif 000085
【図１２】
2005153156.tif 000086
【図１３】
2005153156.tif 000087
【図１４】
2005153156.tif 000088
【図１５】
2005153156.tif 000089